REVENDICATIONS 1. Procédé de lixiviation acide accélérée de minerai argileux d'uranium, caractérisé en ce qu'il comporte les étapes suivantes - on sèche le minerai argileux ayant une humidité supérieure à environ 20 %, notamment d'environ 25 t, de façon à ce qu'il atteigne une humidité d'environ O % à environ 10 %, notamment d'environ 3 b à environ 8 %, et avantageusement d'environ 5 g - on concasse le minerai obtenu à l'étape précédente en particules de granulométrie d'environ 10 p à environ 20 mm, et de préférence d'environ 500 p à environ 10 mm, et avantageusement d'environ 4 à environ 10 mm - on met les particules sous forme de boulettes (étape de boulettage) de diamètre d'environ 5 à environ 60 mm, de préférence d'environ 5 à environ 20 mm, à l'aide d'un liquide et/ou d'un acide en quantité telle que l'humidité des boulettes soit d'environ 13 % à environ 21 , notamment d'environ 15 % à environ 18 , les quantités de liquide utilisées étant d'environ 120 l/t à environ 200 l/t, notamment d'environ 120 l/t à environ 160 1/t - on lixivie le minerai d'uranium (étape de lixiviation) ainsi bouletté à l'aide d'une solution contenant de l'eau, ou un acide ou un mélange d'eau et d'un acide, un acide étant utilisé au cours de l'une ou moins des étapes de boulettage et de lixiviation, le liquide et l'acide utilisés au cours du boulettage et la solution utilisée au cours de la lixiviation devant être compatibles entre eux, le rendement de l'uranium mis en solution dans les liqueurs de production obtenues étant égal à au moins environ 85 %, et notamment au moins égal à environ 90 %. 2. Procédé de livixiation acide accéléré de minerai argileux d'uranium selon la revendication 1, caractérisé en ce qu'on sèche le minerai en le portant à une température d'environ 100 à environ 300xi, notamment d'environ 200su. 3. Procédé de lixiviation acide accélérée de minerai d'uranium selon la revendication 1 ou 2, caractérisé par le fait que lorsque le boulettage est effectué à l'aide d'un liquide et/ou à l'aide d'acide et lorsque la lixiviation est effectué à l'aide d'une solution d'eau et d'acide ou d'acide, l'acide utilisé au cours du boulettage est identique à celui utilisé au cours de la lixiviation et est choisi parmi l'acide chlorhydrique, nitrique et de préférence l'acide sulfurique. 4. Procédé de lixiviation acide accélérée de minerai d'uranium selon les revendications 1 à 3, caractérisé par le fait que le liquide utilisé au cours du boulettage est de l'eau. 5. Procédé de lixiviation acide accélérée de minerai d'uranium selon les revendications 1 à 4, caractérisé en ce que le boulettage est effectué à l'aide d'eau et d'acide, de préférence identique à celui éventuellement utilisé dans la lixiviation, la quantité d'acide utilisée pendant le boulettage variant d'environ 1/10 à environ la totalité de l'acide nécessaire à la mise en solution de l'uranium. 6. Procédé de lixiviation acide accélérée de minerai d'uranium selon les revendications 1 à 5, caractérisé en ce que le boulettage est effectué à l'aide d'eau et d'un acide et que la solution utilisée au cours de la lixiviation est de l'eau. 7. Procédé de lixiviation acide accélérée de minerai d'uranium selon les revendications 1 à 6, caractérisé par le fait que dans l'étape de boulettage, on utilise un liant, ce dernier devant être compatible d'une part avec le liquide et l'acide utilisés au boulettage et d'autre part avec la solution utilisée au cours de l'étape de lixiviation. 8. Procédé de lixiviation acide accélérée de minerai d'uranium selon les revendications 1 à 6, caractérisé en ce que le liant est constitué par un élément choisi dans le groupe comprenant le silicate de sodium, le silicate de potassium ou un mélange de ces éléments, le sulfate de calcium (CaS04), le plâtre (CaSO4, 1/2 H20), le gypse (CaSO4, 2H20) ou un mélange de ces éléments. 9. Procédé de lixiviation acide accélérée de minerai d'uranium selon l'une quelconque des revendications 1 à 8, caractérisé en ce qu'on utilise un oxydant de l'uranium susceptible d'oxyder UIV en UVI, choisi parmi du chlorate de sodium, de l'acide de Caro H2505 ou de l'oxyde de manganèse. 10. Procédé de lixiviation acide accélérée de minerai d'uranium selon l'une quelconque des revendications 1 à 9, caractérisé en ce que la totalité de l'acide utilisé au boulettage et à la lixiviation est d'environ 5 à environ 80, notamment à environ 30 kg par tonne de minerai à traiter. 11. Procédé de lixiviation acide accélérée de minerai d'uranium selon l'une quelconque des revendications 1 à 7, caractérisé en ce que l'acide utilisé au cours du boulettage est d'environ 0 à environ 80, notamment d'environ 15 à 30 kg par tonne de minerai à traiter. 12. Procédé de lixiviation acide accélérée de minerai d'uranium selon l'une quelconque des revendications 1 à 11, caractérisé en ce que le liant est utilisé à raison d'environ 0,5 à environ 40, de préférence d'environ 3 à environ 8, et avantageusement d'environ 5 kg par tonne de minerai à traiter. 13. Procédé de lixiviation acide accélérée de minerai d'uranium selon la revendication 11, caractérisé en ce que l'oxydant de l'uranium est utilisé à raison d'environ 0,5 à environ 20 kg par tonne de minerai, notamment d'environ 2 à environ 10 kg par tonne de minerai.